(57)【要約】      （修正有）【課題】剛性と耐衝撃性、透明性のバランスに優れ、かつ透析型人工腎臓装置承認基準のうち、透析液供給部及び透析液回路の品質及び試験法１（２）を満足する医療用成形品を提供する。【解決手段】プロピレン系重合体（ａ）６０〜９９重量部とポリエチレン（ｂ）１〜４０重量部から成る重合体［ポリエチレン（ｂ）とプロピレン系重合体（ａ）とのＭＦＲ比が０．０５〜１．２である］の混合物１００重量部に対して、下記化学構造式（１）で示される造核剤（Ａ）が０．１〜０．６重量部配合されているプロピレン系樹脂組成物からなり、放射線滅菌されていることを特徴とする医療用成形品とする。2010248425.tif 000012【選択図】なし【特許請求の範囲】
【請求項１】
プロピレン系重合体（ａ）とポリエチレン（ｂ）とのＭＦＲ比（ポリエチレン（ｂ）のＭＦＲ／プロピレン系重合体（ａ）のＭＦＲ）が０．０５〜１．２であり、プロピレン系重合体（ａ）６０〜９９重量部とポリエチレン（ｂ）１〜４０重量部から成る重合体混合物１００重量部に対して、下記化学構造式（１）で示される造核剤（Ａ）が０．１〜０．６重量部配合されているプロピレン系樹脂組成物からなり、放射線滅菌されていることを特徴とする医療用成形品。
【化１】
2010248425.tif 000011
［但し、ｎは、０〜２の整数であり、Ｒ１〜Ｒ５は、同一または異なって、それぞれ水素原子もしくは炭素数が１〜２０のアルキル基、アルケニル基、アルコキシ基、カルボニル基、ハロゲン基およびフェニル基であり、Ｒ６は、炭素数が１〜２０のアルキル基である。］
【請求項２】
ポリエチレン（ｂ）の密度が０．８７５〜０．９２０ｇ／ｃｍ３であることを特徴とする請求項１に記載の医療用成形品。
【請求項３】
ポリエチレン（ｂ）が、メタロセン触媒を用いて重合され、重量平均分子量（Ｍｗ）と数平均分子量（Ｍｎ）との比（Ｍｗ／Ｍｎ）が３．５未満であることを特徴とする請求項１もしくは請求項２に記載の医療用成形品。
【請求項４】
重合体混合物１００重量部に対し、滑剤が０．００１〜０．５重量部の範囲で配合されたものであることを特徴とする請求項１〜３のいずれか１項に記載の医療用成形品。
【請求項５】
医療用成形品が、人工透析用部材であることを特徴とする請求項１〜４のいずれか１項に記載の医療用成形品。
【請求項６】
人工透析用部材が、ダイアライザーの外筒、ヘッダーおよび／またはキャップであることを特徴とする請求項５に記載の医療用成形品。
【発明の詳細な説明】
【技術分野】
【０００１】
本発明は、プロピレン樹脂組成物およびその成形品に関し、さらに詳しくは剛性と耐衝撃性、透明性のバランスに優れ、かつ透析型人工腎臓装置承認基準のうち、透析液供給部及び透析液回路の品質及び試験法  １（２）を満足する医療用成形品に関する。
【背景技術】
【０００２】
プロピレン系重合体は、その優れた安全衛生性や成形加工性、力学特性の特徴を生かし、各種の医療機器・器具に使用されている。特に近年、人工透析用部材としての利用が散見されるようになってきており、その用途向け材料開発が行われてきた（例えば、特許文献１参照。）。
腎臓の機能が低下すると、人工腎臓と呼ばれる装置で、血液から水分や老廃物を取り出すとともに、血液が酸性にならないような調節が行なわれる。一般に、これを人工透析と言う。その概念を図１に、血液をきれいにするダイアライザーの詳細を図２に示す。
図１及び２において、まず、透析を受ける人の腕１の血管に針を刺し、血液ポンプ３で連続的に血液を取り出す。この血液ポンプ３は、ローラーを柔らかいチューブ２に押しつけながら回転することによって血液を一方向へ送ることができる。また、血液をきれいにする部分が、ダイアライザー５と呼ばれる用具である。このダイアライザー５に空気が入ると効率が悪くなったり、透析を受ける人の安全を守るために、空気が入らないようにエアートラップ４と呼ばれる筒がダイアライザーの前後に取り付けられている。ダイアライザー５では、半透膜を介して、血液から過剰な水や老廃物を排出し、血液をきれいにすることができる。その際、コンソール６という調節装置によって、透析液が正確にダイアライザー５へ送られ、内部の水や老廃物が混じった透析液が外部へ運び出される。コンソール６にはいろいろな警報も付いており、安全に人工透析ができるようになっている。
【０００３】
ダイアライザー５は、長さが３０ｃｍほどの円筒状のプラスチック製容器で構成されており、その中に、半透膜であるホローファイバー１１という極めて細い糸が１万本程度、該容器に対し平行に束ねて収められている。ホローファイバー１１はマカロニのように中心部に穴があいており、その穴の中を血液が流れ、ホローファイバー１１の外側を透析液が流れている。ホローファイバー１１は水や老廃物を、透析液へと通すように作られているので、連続的に血液を送ることによって血液をきれいにすることができる。
また、ダイアライザー５は、円筒状の外筒１２と外筒１２に蓋をするためのヘッダー１３とから構成されている。両側のヘッダー１３同士は、ホローファイバー１１と結合しており、一方のヘッダー１３の血液流入口７から血液が流れ込み、ホローファイバー１１の中を血液が流れる際、血液中の水や老廃物がホローファイバー１１の外側である透析液へ排出され、その後、もう一方のヘッダー１３の血液流出口８から血液が流れ出る構造となっている。また、外筒１２には、透析液の流入口９と透析液の流出口１０が設けられており、ダイアライザー５内に透析液を循環させることにより水や老廃物を取り出す構造となっている。
【０００４】
現在、人工透析用部材であるこの様なダイアライザーの外筒やヘッダー部分は、ポリカーボネート（以下、ＰＣと言う場合もある。）を素材とするものが主流である（例えば、特許文献２、３参照）。ＰＣは、透明性や耐衝撃性に優れているため、ダイアライザーが稼動中、内部の状態が見えやすく安心して使用できる点、運搬や使用時において壊れ難いという点で優位な素材である。しかし、その反面、ＰＣは、成形する前に乾燥工程を必要とするため作業効率が悪かったり、融点が高いため成形温度が高くエネルギー効率が悪いといった問題や、原料に起因する化学物質の溶出による悪影響や、高価格であるという問題も含んでいた。そのため、ＰＣに代わる、優れた耐衝撃性、透明性および成形性を有し、透析型人工腎臓装置承認基準のうち、透析液供給部及び透析液回路の品質及び試験法  １（２）を満足し得る素材が望まれているのが現状であった。
人工透析用部材は、使い捨ての注射筒などと異なり、血液と長い時間接触する為、滑剤などの溶出する成分が含まれていると好ましくなく、透析型人工腎臓装置承認基準を満足する必要がある
【発明の開示】
【発明が解決しようとする課題】
【０００５】
本発明の目的は、上記問題点に鑑み、透析型人工腎臓装置承認基準のうち、透析液供給部及び透析液回路の品質及び試験法  １（２）を満足し、かつ、耐衝撃性、透明性、成形性に優れた医療用成形品を提供することにある。
【課題を解決するための手段】
【０００６】
本発明者らは、上記課題を解決するために鋭意研究の結果、特定のプロピレン系重合体を基材とし、特定の造核剤を用いたプロピレン系樹脂組成物は、透析型人工腎臓装置承認基準のうち、透析液供給部及び透析液回路の品質及び試験法  １（２）を満足し、優れた耐衝撃性、透明性および成形性を有する医療用成形品として好適であることを見出し、本発明を完成するに至った。
【０００７】
すなわち、本発明の第１の発明によればプロピレン系重合体（ａ）とポリエチレン（ｂ）とのＭＦＲ比（ポリエチレン（ｂ）のＭＦＲ／プロピレン系重合体（ａ）のＭＦＲ）が０．０５〜１．２であり、プロピレン系重合体（ａ）６０〜９９重量部とポリエチレン（ｂ）１〜４０重量部から成る重合体混合物１００重量部に対して、下記化学構造式（１）で示される造核剤（Ａ）が０．１〜０．６重量部配合されているプロピレン系樹脂組成物からなり、放射線滅菌されていることを特徴とする医療用成形品が提供される。
【化１】
2010248425.tif 000002
［但し、ｎは、０〜２の整数であり、Ｒ１〜Ｒ５は、同一または異なって、それぞれ水素原子もしくは炭素数が１〜２０のアルキル基、アルケニル基、アルコキシ基、カルボニル基、ハロゲン基およびフェニル基であり、Ｒ６は、炭素数が１〜２０のアルキル基である。］
【０００８】
本発明の第２の発明によれは、第１の発明において、ポリエチレン（ｂ）の密度が０．８７５〜０．９２０ｇ／ｃｍ３であることを特徴とする医療用成形品が提供される。
【０００９】
本発明の第３の発明によれは、第１または第２の発明においてポリエチレン（ｂ）が、メタロセン触媒を用いて重合され、重量平均分子量（Ｍｗ）と数平均分子量（Ｍｎ）との比（Ｍｗ／Ｍｎ）が３．５未満であることを特徴とする医療用成形品が提供される。
【００１０】
本発明の第４の発明によれば、第１〜３のいずれかの発明において重合体混合物１００重量部に対し、滑剤が０．００１〜０．５重量部の範囲で配合されたものであることを特徴とする医療用成形品が提供される。
【００１１】
本発明の第５の発明によれば、第１〜４のいずれかの発明において医療用成形品が、人工透析用部材であることを特徴とする医療用成形品が提供される。
【００１２】
さらに第６の発明によれば、第５の発明において、人工透析用部材が、ダイアライザーの外筒、ヘッダーおよび／またはキャップであることを特徴とする医療用成形品が提供される。
【発明の効果】
【００１３】
本発明の医療用成形品は、好ましくは特定の重合体混合物を基材とし、特定の造核剤を特定量用いたプロピレン系樹脂組成物からなり、透析型人工腎臓装置承認基準のうち、透析液供給部及び透析液回路の品質及び試験法  １（２）を満足し、かつ、耐衝撃性、透明性、成形性に優れたものであり、従来のポリカーボネート（ＰＣ）に比べて成形加工性に優れ、低い成形温度によって得ることができる。
【図面の簡単な説明】
【００１４】
【図１】人工透析の概念図である。
【図２】ダイアライザーの要部断面図である。
【発明を実施するための最良の形態】
【００１５】
本発明は、プロピレン系重合体（ａ）とポリエチレン（ｂ）とのＭＦＲ比（ポリエチレン（ｂ）のＭＦＲ／プロピレン系重合体（ａ）のＭＦＲ）が０．０５〜１．２であり、プロピレン系重合体（ａ）６０〜９９重量部とポリエチレン（ｂ）１〜４０重量部から成る重合体混合物１００重量部に対し、特定の造核剤（Ａ）を０．1〜０．６重量部配合し、かつ放射線滅菌されていることを特徴とする医療用成形品である。
以下、プロピレン系樹脂組成物を構成する成分、樹脂組成物の製造方法、及び医療用成形品について詳細に説明する。
【００１６】
［１］プロピレン系樹脂組成物を構成する成分
１．プロピレン系重合体（ａ）
本発明に用いられるプロピレン系重合体（ａ）は、プロピレン単独重合体であっても、プロピレン系共重合体であっても、あるいはこれらの混合物であってもよいが、放射線滅菌される場合、放射線照射後の物性保持性と透明性の観点から、ランダム共重合体が望ましい。
プロピレン系共重合体は、プロピレンとα−オレフィンとの共重合体であり、ランダム共重合体であってもブロック共重合体であってもどちらでも良いが、透明性の観点から、ランダム共重合体が望ましい。共重合に用いられるα−オレフィンは、プロピレンを除く炭素数２〜２０のα−オレフィンがあげられ、例えばエチレン、ブテン−１、ヘキセン−１、オクテン−１等を例示できる。プロピレンと共重合されるα−オレフィンは一種類でも二種類以上用いてもよい。このうちエチレン、ブテン−１が好適である。より好ましくはエチレンが好適である。
具体的な共重合体の例を挙げると、プロピレン−エチレン共重合体、プロピレン−エチレン−ジエン共重合体、プロピレン−ブテン−１共重合体、プロピレン−ヘキセン−１共重合体、プロピレン−オクテン−１共重合体等を例示できる。このうちプロピレン−エチレン共重合体、プロピレン−ブテン−１共重合体、プロピレン−エチレン−ブテン−１共重合体が特に好ましい。プロピレンと共単量体であるα−オレフインの量の構成割合は、重量比で７０〜９９／３０〜１であることが好ましい。通常は、α−オレフィン量は、０．０５〜１０．０重量％、好ましくは０．１〜５．０重量％程度が好ましい。勿論重合段階で、ＥＰＲのようなゴム成分をソフトセグメントとして、ポリプロピレン主体の結晶相からなるハードセグメントへ導入した、いわゆるポリプロピレン系重合体アロイも使用できる。
プロピレン系重合体（ａ）、共重合体（ａ）のガラス転移温度は、−１００〜２０℃のものが挙げられる。
また、このようなプロピレン系重合体（ａ）は、二種以上混合して使用してもよい。
【００１７】
本発明で用いられるプロピレン系重合体（ａ）は、２３０℃、２．１６ｋｇ荷重におけるメルトフローレート（ＭＦＲ）が、０．３〜１００ｇ／１０分が望ましい。ＭＦＲがこの範囲にあると、樹脂組成物の剛性と耐衝撃性、成形温度に由来する高生産速度に適した樹脂組成物を与え、ＭＦＲが０．３ｇ／１０分未満では、成形が困難になり、一方、１００ｇ／１０分を超えると、医療用成形品として良好な耐衝撃性が得られなくなる恐れがある。
ここで、２３０℃におけるＭＦＲは、ＪＩＳ  Ｋ７２１０に準拠して２３０℃、２．１６ｋｇ荷重下で測定する値である。
【００１８】
該プロピレン系重合体（ａ）として、プロピレン単独重合体を用いる場合のアイソタクチックペンタッド分率（ｍｍｍｍ）は、９０％以上、好ましくは９４％以上、より好ましくは９７％以上が望ましい。アイソタクチックペンタッド分率（ｍｍｍｍ）が９０％未満では、剛性および熱変形温度の低下に起因し、成形時に成形品が変形しやすくなる恐れがあり、逆に立体規則性が向上するほど、剛性や耐熱性も向上し、成形品の変形を防ぐことができる。
ここで、アイソタクチックペンタッド分率（ｍｍｍｍ）は１３Ｃ−ＮＭＲ法で測定する値である。
【００１９】
該プロピレン系重合体（ａ）として、プロピレンランダム共重合体（以下、ランダム共重合体ということがある。）を用いる場合の、ランダム共重合体中に占めるα−オレフィン量は、０．１〜１０．０重量％が好ましい。０．１重量％未満だと透明性が不十分であり、かつ放射線滅菌処理した後の物性低下が著しくなる恐れがある。逆に１０．０重量％を超えると、結晶性を示さなくなるので、剛性低下が著しく、医療用成形品として適さなくなる。
ここで、α−オレフィン含有量は、１３Ｃ−ＮＭＲにより組成を検定したプロピレン共重合体を基準物質としてＩＲ法で測定する値である。
【００２０】
また、本発明で好ましく用いられるランダム共重合体は、示差走査型熱量計のより得られる融解温度（ピーク値）が１５５℃以下であることが好ましく、より好ましくは１２５〜１５０℃である。融解温度（ピーク値）が１５５℃を超えると、超音波溶着法で外筒とヘッダーなどの部材を接合させることが困難となる。
ここで、示差走査型熱量計のより得られる融解温度（ピーク値）は、ＪＩＳ  Ｋ７１２１の「プラスチックの転移温度測定方法」に準拠し、測定する値である。
【００２１】
該プロピレン系重合体（ａ）として、ポリプロピレンセグメントとプロピレン共重合体セグメントとからなるプロピレン系ブロック共重合体（以下、ブロック共重合体ということがある。）を用いる場合、ブロック共重合体中に占めるポリプロピレンセグメントが７０〜９９重量％で、プロピレン共重合体セグメントが１〜３０重量％が好ましく、ポリプロピレンセグメントが８６〜９８重量％で、プロピレン共重合体セグメントが２〜１４重量％がより好ましい。この範囲にあると機械物性、耐衝撃性の観点から医療用成形品として適している。
【００２２】
この時、ポリプロピレンセグメントのアイソタクチックペンタッド分率（ｍｍｍｍ）は、９０％以上、好ましくは９４％以上、より好ましくは９７％以上が望ましい。アイソタクチックペンタッド分率（ｍｍｍｍ）が９０％未満では成形時に成形品が変形しやすくなる。
ここで、アイソタクチックペンタッド分率（ｍｍｍｍ）は１３Ｃ−ＮＭＲ法で測定する値である。
【００２３】
また、該プロピレン系重合体（ａ）として、α−オレフィン−プロピレン共重合体を１段目に重合した後、α−オレフィン含有量の異なるα−オレフィン−プロピレン共重合体を２段目に重合したプロピレン系ブロック共重合体（以下、これも含めてブロック共重合体ということがある。）であっても差し支えない。
ブロック共重合体に含まれる全α−オレフィン含有量は、０．５〜１２重量％が好ましく、２〜９重量％がより好ましい。また、α−オレフィンとしては、エチレンが好ましい。α−オレフィン含有量がこの範囲内にあると、得られる樹脂組成物が耐衝撃性に適している。全α−オレフィン含有量が０．５重量％未満であると医療用成形品として耐衝撃性が不十分であり、１２重量％を超えると剛性が不十分となる。
ここで、α−オレフィン含有量は、１３Ｃ−ＮＭＲにより組成を検定したプロピレン共重合体を基準物質としてＩＲ法で測定する値である。
【００２４】
プロピレン系重合体の製造方法としては、特に限定されないが、立体規則性触媒を使用する重合法が好ましい。立体規則性触媒としては、チーグラー触媒やメタロセン触媒などが挙げられる。
【００２５】
チーグラー触媒としては、三塩化チタン、四塩化チタン、トリクロロエトキシチタン等のハロゲン化チタン化合物、前記ハロゲン化チタン化合物とハロゲン化マグネシウムに代表されるマグネシウム化合物との接触物等の遷移金属成分とアルキルアルミニウム化合物又はそれらのハロゲン化物、水素化物、アルコキシド等の有機金属成分との２成分系触媒、更にそれらの成分に窒素、炭素、リン、硫黄、酸素、ケイ素等を含む電子供与性化合物を加えた３成分系触媒が挙げられる。
【００２６】
メタロセン触媒としては、（ｉ）シクロペンタジエニル骨格を有する配位子を含む周期表第４族の遷移金属化合物（いわゆるメタロセン化合物）と、（ｉｉ）メタロセン化合物と反応して安定なイオン状態に活性化しうる助触媒と、必要により、（ｉｉｉ）有機アルミニウム化合物とからなる触媒であり、公知の触媒はいずれも使用できる。メタロセン化合物は、好ましくはプロピレンの立体規則性重合が可能な架橋型のメタロセン化合物であり、より好ましくはプロピレンのアイソ規則性重合が可能な架橋型のメタロセン化合物である。
【００２７】
（ｉ）メタロセン化合物としては、例えば、特開昭６０−３５００７号、特開昭６１−１３０３１４号、特開昭６３−２９５６０７号、特開平１−２７５６０９号、特開平２−４１３０３号、特開平２−１３１４８８号、特開平２−７６８８７号、特開平３−１６３０８８号、特開平４−３００８８７号、特開平４−２１１６９４号、特開平５−４３６１６号、特開平５−２０９０１３号、特開平６−２３９９１４号、特表平７−５０４９３４号、特開平８−８５７０８号の各公報に開示されている。
【００２８】
更に、具体的には、メチレンビス（２−メチルインデニル）ジルコニウムジクロリド、エチレンビス（２−メチルインデニル）ジルコニウムジクロリド、エチレン１，２−（４−フェニルインデニル）（２−メチル−４−フェニル−４Ｈ−アズレニル）ジルコニウムジクロリド、イソプロピリデン（シクロペンタジエニル）（フルオレニル）ジルコニウムジクロリド、イソプロピリデン（４−メチルシクロペンタジエニル）（３−ｔ−ブチルインデニル）ジルコニウムジクロリド、ジメチルシリレン（２−メチル−４−ｔ−ブチル−シクロペンタジエニル）（３’−ｔ−ブチル−５’−メチル−シクロペンタジエニル）ジルコニウムジクロリド、ジメチルシリレンビス（インデニル）ジルコニウムジクロリド、ジメチルシリレンビス（４，５，６，７−テトラヒドロインデニル）ジルコニウムジクロリド、ジメチルシリレンビス［１−（２−メチル−４−フェニルインデニル）］ジルコニウムジクロリド、ジメチルシリレンビス［１−（２−エチル−４−フェニルインデニル）］ジルコニウムジクロリド、ジメチルシリレンビス［４−（１−フェニル−３−メチルインデニル）］ジルコニウムジクロリド、ジメチルシリレン（フルオレニル）ｔ−ブチルアミドジルコニウムジクロリド、メチルフェニルシリレンビス［１−（２−メチル−４，（１−ナフチル）−インデニル）］ジルコニウムジクロリド、ジメチルシリレンビス［１−（２−メチル−４，５−ベンゾインデニル）］ジルコニウムジクロリド、ジメチルシリレンビス［１−（２−メチル−４−フェニル−４Ｈ−アズレニル）］ジルコニウムジクロリド、ジメチルシリレンビス［１−（２−エチル−４−（４−クロロフェニル）−４Ｈ−アズレニル）］ジルコニウムジクロリド、ジメチルシリレンビス［１−（２−エチル−４−ナフチル−４Ｈ−アズレニル）］ジルコニウムジクロリド、ジフェニルシリレンビス［１−（２−メチル−４−（４−クロロフェニル）−４Ｈ−アズレニル）］ジルコニウムジクロリド、ジメチルシリレンビス［１−（２−エチル−４−（３−フルオロビフェニリル）−４Ｈ−アズレニル）］ジルコニウムジクロリド、ジメチルゲルミレンビス［１−（２−エチル−４−（４−クロロフェニル）−４Ｈ−アズレニル）］ジルコニウムジクロリド、ジメチルゲルミレンビス［１−（２−エチル−４−フェニルインデニル）］ジルコニウムジクロリドなどのジルコニウム化合物が例示できる。上記において、ジルコニウムをチタニウム、ハフニウムに置き換えた化合物も同様に使用できる。場合によっては、ジルコニウム化合物とハフニウム化合物等の混合物を使用することもできる。また、クロリドは他のハロゲン化合物、メチル、イソブチル、ベンジル等の炭化水素基、ジメチルアミド、ジエチルアミド等のアミド基、メトキシ基、フェノキシ基等のアルコキシド基、ヒドリド基等に置き換えることが出来る。
これらの内、インデニル基あるいはアズレニル基を珪素あるいはゲルミル基で架橋したメタロセン化合物が好ましい。
【００２９】
また、メタロセン化合物は、無機または有機化合物の担体に担持して使用してもよい。該担体としては、無機または有機化合物の多孔質化合物が好ましく、具体的には、イオン交換性層状珪酸塩、ゼオライト、ＳｉＯ２、Ａｌ２Ｏ３、シリカアルミナ、ＭｇＯ、ＺｒＯ２、ＴｉＯ２、Ｂ２Ｏ３、ＣａＯ、ＺｎＯ、ＢａＯ、ＴｈＯ２、等の無機化合物、多孔質のポリオレフィン、スチレン・ジビニルベンゼン共重合体、オレフィン・アクリル酸共重合体等からなる有機化合物、またはこれらの混合物が挙げられる。
【００３０】
（ｉｉ）メタロセン化合物と反応して安定なイオン状態に活性化しうる助触媒としては、有機アルミニウムオキシ化合物（たとえば、アルミノキサン化合物）、イオン交換性層状珪酸塩、ルイス酸、ホウ素含有化合物、イオン性化合物、フッ素含有有機化合物等が挙げられる。
【００３１】
（ｉｉｉ）有機アルミニウム化合物としては、トリエチルアルミニウム、トリイソプロピルアルミニウム、トリイソブチルアルミニウム等のトリアルキルアルミニウム、ジアルキルアルミニウムハライド、アルキルアルミニウムセスキハライド、アルキルアルミニウムジハライド、アルキルアルミニウムハイドライド、有機アルミニウムアルコキサイド等が挙げられる。
【００３２】
プロピレン系重合体（ａ）の製造方法としては、上記触媒の存在下に、不活性溶媒を用いたスラリー法、溶液法、実質的に溶媒を用いない気相法や、あるいは重合モノマーを溶媒とするバルク重合法等が挙げられる。
例えば、スラリー重合法の場合には、ｎ−ブタン、イソブタン、ｎ−ペンタン、イソペンタン、ヘキサン、ヘプタン、オクタン、シクロヘキサン、ベンゼン、トルエン、キシレン等の不活性炭化水素又は液状モノマー中で行うことができる。重合温度は、通常−８０〜１５０℃であり、好ましくは４０〜１２０℃である。重合圧力は、１〜６０気圧が好ましく、また得られるプロピレン系重合体の分子量の調節は、水素もしくは他の公知の分子量調整剤で行うことができる。重合は連続式又はバッチ式反応で行い、その条件は通常用いられている条件でよい。さらに重合反応は一段で行ってもよく、多段で行ってもよい。
【００３３】
また、プロピレン系重合体（ａ）に、メタロセン触媒を用いて製造した重合体を配合する場合、プロピレン系重合体（ａ）は、メタロセン触媒を用いて製造したものである方が、相溶性が良く、より好ましい。
【００３４】
２．ポリエチレン（ｂ）
本発明に用いられるポリエチレン（ｂ）は、材料のモルフォロジーを変化させ、透明性、低臭気性、剛性および低異物出現性を保持したまま、さらに耐衝撃性を向上させることができる。
このようなポリエチレン（ｂ）は、密度が０．８７５〜０．９２０ｇ／ｃｍ３、好ましくは０．８８０〜０．９１０ｇ／ｃｍ３であるポリエチレンが望ましく、エチレン単独重合体でも構わないが、ポリエチレン（ｂ）の３０ｗｔ％以下、好ましくは１５〜２５ｗｔ％の範囲で、他のα−オレフィンを共重合させたものを用いると、耐衝撃性が良好となる。他のα−オレフィンの例としては、プロパン、１−ブテン、１−ペンテン、１−ヘキセン、４−メチル−１−ペンテン、３−メチル−１−ペンテン、１−ヘプテン、１−オクテン、１−デセン等を挙げることができる。
具体的なポリエチレン（ｂ）の共重合体は、エチレン−プロピレン共重合体、エチレン−１−ブテン共重合体、エチレン−１−ペンテン共重合体、エチレン−１−ヘキセン、エチレン−４−メチル−１−ペンテン共重合体、エチレン−３−メチル−１−ペンテン共重合体、エチレン−１−ヘプテン共重合体、エチレン−１−オクテン共重合体、エチレン−１−デセン共重合体等を挙げることができる。
ポリエチレン（ｂ）のガラス転移温度（Ｔｇ）は−１３０〜１０のものが使用できるが、一般には、プロピレン系重合体（ａ）よりかなり低いので、これをプロピレン系重合体（ａ）へブレンドして、透明性を維持しつつ放射線照射後の耐衝撃性を改良するという試みが為されているが、期待以上の成果を達成できなかった。しかし、本発明の造核剤の併用はそのブレンド効果を助長するにおいて優れた効果が期待できる。
【００３５】
ポリエチレン（ｂ）の１９０℃におけるＭＦＲは、１〜６０ｇ／１０分、好ましくは２〜４０ｇ／１０分である。この範囲にあると、樹脂組成物を構成するプロピレン系重合体（ａ）とポリエチレン（ｂ）との混合具合が良く、透明性に優れたバランスのとれた樹脂組成物を得ることができる。ポリエチレン（ｂ）のＭＦＲが１ｇ／１０分未満、または６０ｇ／１０分を超えると、プロピレン系重合体（ａ）への分散が悪くなり、安定した組成物が得られなくなる。
ここで、１９０℃におけるＭＦＲは、ＪＩＳ  Ｋ７２１０に準拠して１９０℃、２．１６ｋｇ荷重下で測定した値である。
また、分子量分布の幅の指標である（重量平均分子量）／（数平均分子量）の値は、７．０未満が良く、好ましくは３．５未満で、更に好ましくは３．０未満であると、医療用成形品として剛性と耐衝撃性の物性バランスが良好となる。
【００３６】
ここで、（重量平均分子量）／（数平均分子量）は、ゲルパーミエーションクロマトグラフィー（ＧＰＣ）で測定した重量平均分子量（Ｍｗ）と数平均分子量（Ｍｎ）との比（Ｍｗ／Ｍｎ）で定義されるものである。Ｍｗ／Ｍｎの測定方法は、以下の通りである。
装置：ウオーターズ社製ＧＰＣ  １５０Ｃ型
検出器：ＭＩＲＡＮ  １Ａ赤外分光光度計（測定波長、３．４２μｍ）
カラム：昭和電工社製ＡＤ８０６Ｍ／Ｓ  ３本
［カラムの較正は、東ソー製単分散ポリスチレン（Ａ５００，Ａ２５００，Ｆ１，Ｆ２，Ｆ４，Ｆ１０，Ｆ２０，Ｆ４０，Ｆ２８８の各０．５ｍｇ／ｍｌ溶液）の測定を行い、溶出体積と分子量の対数値を２次式で近似した。］
測定温度：１４０℃
注入量：０．２ｍｌ
濃度：２０ｍｇ／１０ｍＬ
溶媒：オルソジクロロベンゼン
流速：１．０ｍｌ／ｍｉｎ
また、試料の分子量は、ポリスチレンとポリエチレンの粘度式を用いて、ポリエチレンに換算した。ここでポリスチレンの粘度式の係数は、α＝０．７２３、ｌｏｇＫ＝−３．９６７であり、ポリエチレンは、α＝０．７２３、ｌｏｇＫ＝−３．４０７である。
【００３７】
また、ポリエチレン（ｂ）をプロピレン系重合体（ａ）に混合する際、ポリエチレン（ｂ）とプロピレン系重合体（ａ）とのＭＦＲ差が小さくなるほど、ポリエチレン（ｂ）は、プロピレン系重合体（ａ）に微分散されたマトリックスとして存在する傾向があり、透明性が良好となるので望ましい。
具体的には、ポリエチレン（ｂ）のＭＦＲ／プロピレン系重合体（ａ）のＭＦＲ比は、０．０５〜１．２が好ましく、０．１〜１．０がさらに好ましい。この範囲は、本発明の医療用成形品としての透明性、異物の混入、臭気防止などの機能を適正に発現するためにおいても有意義であることが予測される。
【００３８】
また、ポリエチレン（ｂ）の密度は、０．８７５〜０．９２０ｇ／ｃｍ３、好ましくは０．８８０〜０．９１０ｇ／ｃｍ３である。密度が０．８７５ｇ／ｃｍ３未満であると、ポリプロピレン（ａ）に配合した場合剛性と透明性が不十分となり、一方、０．９２０ｇ／ｃｍ３を超えると、透明性が著しく悪化する恐れがある。プロピレン系重合体（ａ）に対し、ポリエチレン（ｂ）を配合すると、透明性を悪化させる傾向にあるが、プロピレン系重合体（ａ）との密度差が小さいもの及びポリエチレン（ｂ）とプロピレン系重合体（ａ）のＭＦＲ比（ポリエチレン（ｂ）のＭＦＲ／プロピレン系重合体（ａ）のＭＦＲ）が０．５に近いポリエチレン（ｂ）を用いると、透明性悪化傾向を緩和させることができ、耐衝撃性を向上させることができる。
ここで、密度は、ＪＩＳ  Ｋ７１１２に準拠して測定する値である。
【００３９】
このようなポリエチレン（ｂ）は、オレフィンの立体規則性重合触媒を用い、分子量調整を図りつつ、エチレンおよび必要に応じて他のα−オレフィンを共存させて重合することによって、製造することができる。具体的には、ポリエチレン（ｂ）は、オレフィンの立体規則性重合触媒として、チーグラー触媒、フィリップス触媒、メタロセン触媒等の触媒を使用して、気相法、溶液法、高圧法、スラリー法等のプロセスで、エチレンと、必要に応じてプロピレン、１−ブテン、１−ヘキセン、４−メチル−１−ペンテン、１−オクテン等のα−オレフィンとを共重合させて、製造することができるが、特に、（重量平均分子量）／（数平均分子量）を小さく、密度を低くするには、オレフィンの立体規則性重合触媒として、メタロセン触媒を用いて、高圧法、又は溶液法で製造されることが望ましい。
【００４０】
また、本発明に用いられるポリエチレン（ｂ）は、本発明の効果を損なわない範囲で、１種または２種以上組み合わせて使用することができる。
このようなポリエチレン（ｂ）は、市販品として、日本ポリエチレン（株）製のノバテックＬＬシリーズやハーモレックスシリーズ、カーネルシリーズ、三井化学（株）製のタフマーＰシリーズやタフマーＡシリーズ、（株）プライムポリマー製のエボリューシリーズ、住友化学（株）製のスミカセンＥ、ＥＰシリーズ、エクセレンＧＭＨシリーズなどが例示できる。
また、メタロセン触媒を用いて重合されたポリエチレン（ｂ）としては、日本ポリエチレン（株）製のハーモレックスシリーズ、カーネルシリーズ、プライムポリマー製のエボリューシリーズ、住友化学（株）製のエクセレンＦＸシリーズ等が例示できる。
【００４１】
３．プロピレン系重合体（ａ）とポリエチレン（ｂ）との配合割合
本発明において用いられる重合体混合物における、プロピレン系重合体（ａ）とポリエチレン（ｂ）との配合割合は、プロピレン系重合体（ａ）が６０〜９９重量部、ポリエチレン（ｂ）が４０〜１重量部であり、好ましくは、プロピレン系重合体（ａ）が６０〜９９重量部、好ましくは８０〜９５重量部、ポリエチレン（ｂ）が４０〜１重量部、好ましくは２０〜５重量部である。この範囲内であると、放射線照射後の耐衝撃性が優れる樹脂組成物となる。通常、ポリプロピレン系重合体（ａ）へポリエチレン（ｂ）を、例えば２０重量％混合したブレンド系混合物で見れば、混合物を溶融冷却すれば、まず融点の高いポリプロピレン系重合体（ａ）が結晶化し、次いで融点の低いポリエチレン（ｂ）が結晶化する。そうすると、ポリプロピレン重合体（ａ）相に、ポリエチレン（ｂ）が分離析出した、いわゆる海島構造になることが考えられる。そうすると、相分離構造になり、一方で、ポリプロピレン系重合体（ａ）球晶の発達を許すことにもなる。散乱、屈折による不透明になることも懸念されるが、さらには、異物の存在、臭気発生の原因になることが予測されるが、本発明の造核剤は、冷却条件にあまり左右されること無く、比較的高い温度領域で結晶化が開始され、多くの結晶発生核があるために、極端に大きな球晶が不規則に成長するというよりは、むしろ、多くの球晶が小さくなり、しかも均一になると推定できるが、そのメカニズムは詳細には解からない。このように、本発明の造核剤なるものは、ポリプロピレン系重合体（ａ）ばかりでなく、ポリプロピレン系重合体（ａ）にポリエチレン（ｂ）を配合したブレンド系、ポリマーアロイにおいても有効に機能するといえる。
【００４２】
定量的な表示で説明をすることが難しいが、ポリエチレン（ｂ）のＭＦＲ／プロピレン系重合体（ａ）のＭＦＲ比は、一応０．０１〜３．０と広範囲に設定はできるが、好ましくは０．０５〜１．２の範囲に、さらに好ましくは、０．１〜１．０と設定したことにより、ポリエチレン（ｂ）とプロピレン系重合体（ａ）のＭＦＲが非常に近接していることになり、その組成物の加工性が同じ状態にあるために有利であることが期待される。例えば、重合体のＭＦＲの大小の傾向は、重合体の分子量の大小にも連動する傾向を示しており、重合体の融点の高低にも若干連動することも予想される。
例えば、（１）ＭＦＲ：６ｇ／１０分のプロピレン系重合体（ａ）（ＰＰ）８０重量部と、ＭＦＲ：４ｇ／１０分のポリエチレン（ｂ）（ＰＥ）を２０重量部の重合体混合物の仕様のものと、（２）ＭＦＲ：６ｇ／１０分のプロピレン系重合体（ａ）８０重量部と、ＭＦＲ：１５ｇ／１０分のポリエチレン（ｂ）を２０重量部の重合体混合物の仕様のものとでは、前者の（１）の重合体混合物の方がＭＦＲが分子量に代わる加工性の目安であるから、ＭＦＲが４、６という点で近接するばかりでなく、ＭＦＲの若干連動する分子量、融点も（１）の仕様に比べて近接するので、加工性においては勿論のこと、両重合体（ａ）（ｂ）であるＰＰ，ＰＥの結晶化温度もより接近するので、ＰＰとＰＥの結晶化開始温度の違いに起因する、まず、融点の高いＰＰが結晶化が開始して、次いでマトリックスの系がＰＥの結晶化温度の下がった状態になってから開始する為に、ＰＰマトリックス中にＰＥが相分離した状態で配置されるということが若干是正されるために、微細結晶が安定に多く発生することが予測される。
【００４３】
このようなベスト仕様のプロピレン系樹脂組成物であるから、上記化学構造式（１）で示される造核剤（Ａ）を０．１〜０．６重量部配合することだけで、非常に優れた透明性（ヘーズ）が達成できると予測される。
透明性（ヘイズ）という点で見れば、造核剤（Ａ）を、０．２重量部より、多めに、０．４重量部配合することが有利であるが、造核剤（Ａ）を、０．１５、０．２、０．３１、０．４、０．５、０．６５、０．８、１．０、１．５重量部と単調に配合量を増加することが望まれるが、加工性の面から配慮しないと、加工における造核剤（Ａ）の分解、揮発、アルデヒドなどの変性物などにより、臭気が発生して問題になる。しかし、本発明のポリエチレン（ｂ）のＭＦＲ／プロピレン系重合体（ａ）のＭＦＲ比は、一応０．０１〜３．０と広範囲に設定はできるが、好ましくは０．０５〜１．２の範囲に、さらに好ましくは、０．１〜１．０という範囲にあるというような、重合体混合物に対する加工性の面からも配慮している為に有意であるとともに、特定仕様の重合体混合物であるから、造核剤（Ａ）を０．１〜０．６重量部配合というように、比較的少量の配合量で透明性が達成できるという、両者が密接に関連することにより相乗的な作用を奏していることが予測できる。
【００４４】
本発明の特定仕様の重合体混合物の、特に造核剤（Ａ）を０．１〜０．６重量部配合するという、比較的少量配合したにもかかわらず、特定の本発明の重合体混合物に対する結晶化温度を上げるために、成形サイクルをあげるというようなことも考えられるが、通常の成形加工の段階で、透明な成形物が容易に成形できるばかりでなく、これを医療用成形品として使用した場合に、例えば、造核剤（Ａ）のブルーミングによる衛生、健康被害に対応ができるからである。また、医療用成形として、医療現場における長期的な使用において予期し得ない問題も発生する可能性もあるが、通常の医療現場の使用方法は、医療現場における、医療用成形品の、特に人工透析用モジュールなどの成形品においては放射線滅菌、医療用成形の煮沸殺菌、マイクロ波滅菌など、非常に過酷な環境に放置する場合があるということであるから、医療現場の環境汚染に対する配慮も必要になる。通常の医療用成形品では、医療用成形品の熱変形、寒冷地における落下などに対応した低温耐衝撃性も要求されるが、本発明の医療用成形品は十分に対応できる性質を備えている。
【００４５】
本発明の医療用成形品は、例えば重合体混合物に造核剤（Ａ）を０．２重量部程度配合すれば、熱変形温度が、無添加の場合に、１１０〜１２０℃のものが、１２０〜１３０℃と向上することが予測される。曲げ弾性率においても造核剤（Ａ）無添加の１０００（ＭＰａ）程度のものが、２０〜５０％程度向上する。さらに、剛性に於いても向上するので、機械的特性も向上した医療用成形品となるので、例え薄肉成形品にしても、所定の性能、特性を備えているので、有利である。重合体混合物による仕様は、結晶部と非結晶部の境界部の屈折率の違いに起因する乱反射によるものが考えられるが、ポリエチレン（ｂ）をメタロセン触媒を使用したものを使用すれば、より好ましい対応ができる。
【００４６】
特に医療用成形品に放射線滅菌を、場合によってはマイクロ波、煮沸などをした場合にも、若干の重合体混合物の劣化、架橋、変性、悪臭などの発生が想定されるが、本発明の製品は、透明性、機械的特性、および造核剤の耐ブルーミング、抗アルデヒド分解性などの衛生性も維持するという点からも、医療用材料として性能を備えている。
放射線滅菌後の医療用成形品の変化を見ても、透明性（ヘイズｔ＝２ｍｍ）においては、殆ど変化が無く、ＩＺＯＤ衝撃（２３℃  ＫＪ／ｍ２）においても、若干低下する程度である。同様に熱変形温度（ＨＤＴ０．４５ＭＰａ）においても、放射線滅菌前後では極端な低下が見られない。しかし、重要なことは、造核剤の分解、長期保管した医療用成形品からのブルーミングが無いということは、本発明の用途をより確実なものにしている。
【００４７】
このようにプロピレン系重合体（ａ）とポリエチレン（ｂ）との重合体混合物に於いて示す、後述する造核剤（Ａ）を添加することによる作用効果の機能の発現は、プロピレン系重合体（ａ）、ポリエチレン（ｂ）の本来有する結晶化などの固有の特性にもよるだろうが、ポリエチレン（ｂ）のＭＦＲ／プロピレン系重合体（ａ）のＭＦＲ比は、０．０５〜１．２が好ましく、０．１〜１．０というような特定量比にしたことにより有利に発現することが予測される。同様に、重合体混合物を構成する両者の関係として、混合量の割合をプロピレン系重合体（ａ）６０〜９９重量部、ポリエチレン（ｂ）４０〜１重量部という特定な範囲において、プロピレン系重合体（ａ）、およびポリエチレン（ｄ）のＭＦＲ比を特定な範囲に選定したが故に適正に発現することが予測される。このＭＦＲ比を特定な範囲にしたということは、溶融混合性、加工性においてもほぼ共通する有利な条件を有することが予測されるばかりでなく、ＭＦＲ比は、融点の異なるこのような二種類の樹脂混合物に起因して発生する結晶化温度の違いに基づいて発生する挙動の変化を是正していることも予測される。いずれにせよ、本発明においては、後述する造核剤（Ａ）の透明性、造核剤機能を最も効果的に発現させるためにも、二種類の特定割合の重合体混合物において、上記のＭＦＲ比の範囲が最も効果的に機能するということであり、このような複合原因の副次的作用効果は、一元的に予測することができないが、本発明者らの知見に基づくものである。
【００４８】
さらに、ポリエチレン（ｂ）の分子量分布（Ｍｗ／Ｍｎ）を、３．５未満とすることは、オリゴマー、低分子量含有量が少なく、べたつきがなく、成形時の臭気発生防止、成形品に悪臭、味覚に影響する溶出性物質の混入量が少ないというような公知の理由ばかりでなく、後述する造核剤（Ａ）の特有の、透明性、剛性、耐衝撃性などの機能を発現するに於いて、非常に有利に作用するということである。
このような、プロピレン系重合体（ａ）、プロピレン系重合体（ａ）とポリエチレン（ｂ）との重合体混合物に対して、後述する造核剤（Ａ）を添加した場合において、加工時の高温において、造核剤の揮発、分解、偏りなどがなく、均一に分散するという親和性を有するということであり、樹脂の密接な関連性を有する非常に効果的に造核剤である。
本発明に用いられる重合体混合物には、プロピレン系重合体（ａ）およびポリエチレン（ｂ）以外に、本願効果を阻害しない範囲で、他の重合体を配合してもよい。
【００４９】
４．造核剤（Ａ）
本発明に用いられる造核剤（Ａ）には、特に限定はないが、一般式（１）で示される化合物であり、中でも、一般式（２）で示される化合物が好ましく、化学構造式（３）で示される化合物がより好ましい。
【００５０】
【化１】
2010248425.tif 000003
［但し、ｎは、０〜２の整数であり、Ｒ１〜Ｒ５は、同一または異なって、それぞれ水素原子もしくは炭素数が１〜２０のアルキル基、アルケニル基、アルコキシ基、カルボニル基、ハロゲン基およびフェニル基であり、Ｒ６は、炭素数が１〜２０のアルキル基である。］
【００５１】
【化２】
2010248425.tif 000004
［但し、ｎは、０〜２の整数であり、Ｒ１、Ｒ２、Ｒ４、Ｒ５は水素原子であり、Ｒ３は、水素原子もしくは炭素数が１〜２０のアルキル基、アルケニル基、アルコキシ基、カルボニル基、ハロゲン基およびフェニル基であり、Ｒ６は、炭素数が１〜２０のアルキル基である。］
【００５２】
【化３】
2010248425.tif 000005
【００５３】
この様な造核剤としては、市販のものを用いることができる。具体的には、ミリケン（株）社製ＮＸ８０００Ｊを挙げることができる。
【００５４】
本発明に用いられる造核剤（Ａ）は、得られる成形品に優れた透明性を与え、溶出性が極めて少ないという特性を有する造核剤である。
【００５５】
本発明に用いられる造核剤（Ａ）の配合量は、重合体混合物１００重量部に対し、０．１〜０．６重量部であり、好ましくは０．２〜０．５重量部である。０．１重量部未満では十分な効果が得られ難く、０．６重量部以上を用いると、さらなる性能の向上が期待できないばかりか溶出しやすくなり、好ましくない。
【００５６】
本発明には、造核剤（Ａ）以外に、他の造核剤として、ソルビトール系造核剤、有機リン酸塩系造核剤および芳香族燐酸エステル類、タルクなど既知の造核剤を添加することができ、造核剤の組み合わせ次第で相乗効果を期待できる場合がある。
【００５７】
５．中和剤
本発明においては、中和剤を配合することが望ましい。中和剤の具体例としては、ステアリン酸カルシウム、ステアリン酸亜鉛、ステアリン酸マグネシウムなどの金属脂肪酸塩、ハイドロタルサイト（商品名：協和化学工業（株）の下記一般式（９）で表されるマグネシウムアルミニウム複合水酸化物塩）、ミズカラック（下記一般式（１０）で表されるリチウムアルミニウム複合水酸化物塩）などが挙げられる。特に、プレフィルドシリンジ、キット製剤、輸液バッグなど長期接液する部材として用いる場合には、接触する液体に溶出しないハイドロタルサイトやミズカラックが有利である。
【００５８】
Ｍｇ１−ｘＡｌｘ（ＯＨ）２（ＣＯ３）ｘ／２・ｍＨ２Ｏ    …（９）
［式中、ｘは、０＜ｘ≦０．５であり、ｍは３以下の数である。］
【００５９】
［Ａｌ２Ｌｉ（ＯＨ）６］ｎＸ・ｍＨ２Ｏ    …（１０）
［式中、Ｘは、無機または有機のアニオンであり、ｎはアニオン（Ｘ）の価数であり、ｍは３以下である。］
【００６０】
中和剤の配合量は、重合体混合物１００重量部に対し、０．００５〜０．２重量部の範囲が好ましく、０．０１〜０．０５重量部の範囲がより好ましい。
【００６１】
６．滑剤
本発明においては、滑剤を配合することが望ましい。滑剤としては、既知の滑剤が挙げられるが、ステアリン酸ブチルやシリコーンオイルが好ましい。具体的なシリコーンオイルとしては、ジメチルポリシロキサン、メチルフェニルポリシロキサン、メチルヒドロジエンポリシロキサン、α−ωビス（３−ヒドロキシプロピル）ポリジメチルシロキサン、ポリオキシアルキレン（Ｃ２〜Ｃ４）ジメチルポリシロキサン、ポリオルガノ（Ｃ１〜Ｃ２のアルキル基および／またはフェニル基）シロキサンとポリアルキレン（Ｃ２〜Ｃ３）グリコールの縮合物などが挙げられる。この中でもジメチルポリシロキサンとメチルフェニルポリシロキサンが好ましい。該滑剤は単独、又は複数用いても構わない。
ジメチルポリシロキサンなどのシリコーンを添加した場合、成形時に発生する傷を防止するだけでなく、シリンダー内やホットランナー内で発生する焼けを防止することができる。
【００６２】
滑剤の配合量は、重合体混合物１００重量部に対し、０．００１〜０．５重量部が好ましく、０．０１〜０．１５重量部がより好ましく、０．０３〜０．１重量部が特に好ましい。０．００１重量部未満では効果が期待できず、一方、０．５重量部を超えると、更なる効果が期待できないばかりか経済的に好ましくない。
【００６３】
７．その他の添加剤
本発明においては、上述した成分に加えて、プロピレン系重合体の安定剤などとして使用されている各種酸化防止剤、紫外線吸収剤、光安定剤等の添加剤を配合することができる。
【００６４】
具体的には、酸化防止剤としては、ビス（２，６−ジ−ｔ−ブチル−４−メチルフェニル）ペンタエリスリトール−ジ−フォスファイト、ジ−ステアリル−ペンタエリスリトール−ジ−フォスファイト、ビス（２，４−ジ−ｔ−ブチルフェニル）ペンタエリスリトール−ジ−フォスファイト、トリス（２，４−ジ−ｔ−ブチルフェニル）フォスファイト、テトラキス（２，４−ジ−ｔ−ブチルフェニル）−４，４’−ビフェニレン−ジ−フォスフォナイト、テトラキス（２，４−ジ−ｔ−ブチル−５−メチルフェニル）−４，４’−ビフェニレン−ジ−フォスフォナイト等のリン系酸化防止剤、２，６−ジ−ｔ−ブチル−ｐ−クレゾール、テトラキス［メチレン（３，５−ジ−ｔ−ブチル−４−ヒドロキシヒドロシンナメート）］メタン、１，３，５−トリメチル−２，４，６−トリス（３，５−ジ−ｔ−ブチル−４−ハイドロキシベンジル）ベンゼン、トリス（３，５−ジ−ｔ−ブチル−４−ハイドロキシベンジル）イソシアヌレート等のフェノール系酸化防止剤、ジ−ステアリル−β，β’−チオ−ジ−プロピオネート、ジ−ミリスチル−β，β’−チオ−ジ−プロピオネート、ジ−ラウリル−β，β’−チオ−ジ−プロピオネート等のチオ系酸化防止剤等が挙げられる。
【００６５】
紫外線吸収剤としては、２−ヒドロキシ−４−ｎ−オクトキシベンゾフェノン、２−（２’−ヒドロキシ−３’，５’−ジ−ｔ−ブチルフェニル）−５−クロロベンゾトリアゾール、２−（２’−ヒドロキシ−３’−ｔ−ブチル−５’−メチルフェニル）−５−クロロベンゾトリアゾール等の紫外線吸収剤等が挙げられる。
【００６６】
光安定剤としては、ｎ−ヘキサデシル−３，５−ジ−ｔ−ブチル−４−ヒドロキシベンゾエート、２，４−ジ−ｔ−ブチルフェニル−３’，５’−ジ−ｔ−ブチル−４’−ヒドロキシベンゾエート、ビス（２，２，６，６−テトラメチル−４−ピぺリジル）セバケート、コハク酸ジメチル−２−（４−ヒドロキシ−２，２，６，６−テトラメチル−１−ピペリジル）エタノール縮合物、ポリ｛［６−〔（１，１，３，３−テトラメチルブチル）アミノ〕−１，３，５−トリアジン−２，４ジイル］〔（２，２，６，６−テトラメチル−４−ピペリジル）イミノ〕ヘキサメチレン〔（２，２，６，６−テトラメチル−４−ピペリジル）イミノ〕｝、Ｎ，Ｎ’−ビス（３−アミノプロピル）エチレンジアミン−２，４−ビス〔Ｎ−ブチル−Ｎ−（１，２，２，６，６−ペンタメチル−４−ピペリジル）アミノ〕−６−クロロ−１，３，５−トリアジン縮合物等の光安定剤を挙げることができる。
【００６７】
さらに、放射線処理で変色がなく耐ＮＯｘガス変色性が良好な下記一般式（５）や下記一般式（６）で表されるアミン系酸化防止剤、５，７−ジ−ｔ−ブチル−３−（３，４−ジ−メチル−フェニル）−３Ｈ−ベンゾフラン−２−オン等のラクトン系酸化防止剤、下記一般式（７）等のビタミンＥ系酸化防止剤を挙げることができる。
【００６８】
【化４】
2010248425.tif 000006
【００６９】
【化５】
2010248425.tif 000007
【００７０】
【化６】
2010248425.tif 000008
【００７１】
但し、放射線滅菌を行うにあたり、放射線滅菌後の着色の観点から、一般にフェノール系酸化防止剤は、添加しない方が好ましく、通常は、リン系酸化防止剤０．０１〜０．２重量％（例えば旭電化工業（株）製  アデガスタブ２１１２）とヒンダードアミン系紫外線安定剤（略称はＨＡＬＳで、例えばチバスペシャリティケミカルズ（株）製  ＴＩＮＵＶＩＮ６２２ＬＤ）０．０１〜０．２重量％を組み合わせた処方で、放射線照射に対応させる。
【００７２】
また、人工透析用部材の１つであるダイアライザーの外筒とヘッダーとをレーザー溶着法により接合させる場合、溶着を容易にさせるために、紫外線吸収剤、赤外線吸収剤、顔料および有機染料などを配合しても良い。
なかでも、レーザー溶着させるためには、有機染料（クウォータルイミド）が好適であり、重合体混合物１００重量部に対し、０．０００１〜０．０５重量部の範囲で用いられるのが望ましい。この様な有機染料としては、市販のものを用いることができる。具体的には、ＢＡＳＦ社製Ｌｕｍｏｇｅｎ  ＩＲ  ７８８を挙げることができる。
【００７３】
さらに、その他に、帯電防止剤、スリップ剤、脂肪酸金属塩等の分散剤、高密度ポリエチレン、オレフィン系エラストマー、非オレフィン系エラストマー等を本発明の目的を損なわない範囲で配合することができる。
【００７４】
［２］プロピレン系樹脂組成物の製造方法
本発明に用いられるプロピレン系樹脂組成物は、プロピレン系重合体（ａ）、ポリエチレン（ｂ）および造核剤（Ａ）、または、必要に応じてポリエチレン（ｂ）や他の添加剤とを、ヘンシェルミキサー、スーパーミキサー、リボンブレンダー等に投入して混合した後、通常の単軸押出機、二軸押出機、バンバリーミキサー、プラベンダー、ロール等で１９０〜２６０℃の温度範囲で溶融混練することにより得ることができる。
【００７５】
［３］医療用成形品
本発明の医療用成形品は、上記プロピレン系樹脂組成物を、公知の方法である射出成形法、押出成形法、ブロー成形法など各種成形法によって、成形することにより得られる。
本発明の医療用成形品としては、ディスポーザブルシリンジ及びその部品、カテーテル・チューブ、輸液バッグ、血液バッグ、真空採血管、手術用不織布、血液用フィルター、血液回路などのディスポーザブル器具や、人工肺、人工肛門などの人工臓器類の部品、プレフィルドシリンジ、キット製剤、薬剤容器、試験管、縫合糸、湿布基材、歯科用材料の部品、整形外科用材料の部品、コンタクトレンズのケース、ＰＴＰ（ＰＲＥＳＳ  ＴＨＲＯＵＧＨ  ＰＡＣＫＡＧＥ）、ＳＰ（ＳＴＲＩＰ  ＰＡＣＫＡＧＥ）・分包、Ｐバイアル（プラスチックバイアル）、目薬容器、薬液容器、液体の長期保存容器、キャップなどを挙げることができる。また、特に透析型人工腎臓装置承認基準のうち、透析液供給部及び透析液回路の品質及び試験法  １（２）を満足するため人工透析用部材、詳しくはダイアライザーの外筒やヘッダー、及びその関連部材に適している。
本発明の医療用成形品は、放射線滅菌が施されたものである。放射線としては、γ線や電子線を挙げることができ、本発明の医療用成形品には、１〜５０ＫＧｙの照射が行われていることが好ましく、５〜３０ＫＧｙの照射がされていることがより好ましい。要求される殺菌の程度や成形時の環境などによるが、照射量が１ＫＧｙ未満では、十分な効果が得られ難く、一方、５０ＫＧｙを超えて用いると、放射線照射後の物性低下が著しくなり、良好な製品が得られなくなる恐れがある。
【００７６】
また、特に、医療用成形品は使用時に損傷すると人体に多大なる悪影響を及ぼす危険性を有しているため、耐衝撃性に優れていることが望まれる。ＪＩＳ  Ｋ７１１０の「プラスチック−アイゾット衝撃強さの試験方法」に準拠して２３℃で測定したアイゾット衝撃値が放射線照射前で２．０ｋｇｆ／ｃｍ２以上あることが好ましく、２．５ｋｇｆ／ｃｍ２以上であることがより好ましい。アイゾット衝撃値が２．０ｋｇｆ／ｃｍ２未満であると、製品の使用時や運搬等の際に破損する可能性が高くなり、好ましくない。
【００７７】
以下、実施例により、本発明を更に詳細に説明するが、本発明は、その要旨を超えない限り以下の実施例に限定されるものではない。なお、実施例および比較例で用いた物性値の測定法、評価法、樹脂および添加剤は、以下の通りである。
【００７８】
１．物性値の測定法、評価法
（１）曲げ弾性率：
ＪＩＳ  Ｋ７２０３の「硬質プラスチックの曲げ試験方法」に準拠して２３℃で測定した（単位：ＭＰａ）。この数値が高い程、得られた成形品は、剛性に優れる。曲げ弾性率は、７００以上あることが望ましく、７００以上あれば製品として充分な実用強度を持つ。
（２）アイゾット衝撃強度（ＩＺＯＤ衝撃）：
ノッチ付きの試験片を用い、２３℃にて、ＪＩＳ  Ｋ７２０３に準じて測定した（単位：ＫＪ／ｍ２）。この数値が高い程、得られた成形品は、耐衝撃性に優れる。アイゾット衝撃強度は、３以上であることが望ましく、５以上であることがさらに望ましい。アイゾット衝撃強度が５以上であると、製品として極めて優れた耐衝撃性を持つ。
（３）ヘイズ値：
厚さ１ｍｍのシート片を用いて、ＪＩＳ  Ｋ７１０５に準拠して測定した。この数値が小さい程、得られた成形品は、透明性に優れる。ヘイズ値は、１５以下であることが望ましく、１０以下であることがさらに望ましい。ヘイズ値が１０以下であると、製品として極めて透明性に優れたものとなる。
（４）荷重たわみ温度（熱変形温度：ＨＤＴ）：
ＪＩＳ  Ｋ７２０７に準拠して荷重０．４５ＭＰａにて測定した。この温度が高い程、得られた成形品は、耐熱性に優れる。
（５）臭気評価
悪臭防止法に基づく臭気試験で使用される臭い袋に成形品を入れ、活性炭を通した無臭空気で臭い袋内部の空気を置換した後、密封し、室温２３±２℃、湿度５０±５％の条件下で１週間保存した。その後、ＪＩＳ  Ｚ９０８０に準拠して下記に示す５段階尺度にて臭気強度の評価を行った。
１：全く臭いを感じない。
２：かすかに臭いを感じる。
３：普通に臭いを感じる。
４：かなり臭いを感じる。
５：非常に強く臭いを感じる。
（６）透析型人工腎臓装置への適合性：
透析型人工腎臓装置承認基準のうち、透析液供給部及び透析液回路の品質及び試験法  １（２）に従って、測定を実施した。なお、溶出試験結果の基準は、以下の通りである。
（ｉ）外観：無色燈明、異物なし
（ｉｉ）あわだち：３分以内に消失
（ｉｉｉ）ｐＨ：ブランクとの差が１．５以下
（ｉｖ）亜鉛：標準溶液以下
（ｖ）過マンガン酸カリウム還元性物質：標準溶液との過マンガン酸カリウム消費量の差１．０ｍｌ以下
（ｖｉ）蒸発残留物：１．０ｍｇ以下
（ｖｉｉ）紫外吸収スペクトル：０．１以下
尚、放射線滅菌処理を実施した人工透析部材は、７０℃の温度下で溶出試験を実施した。
【００７９】
２．樹脂、添加剤
プロピレン系重合体（ａ）
（ａ−１）エチレン−プロピレンランダム共重合体：ＭＦＲ（ＪＩＳ  Ｋ７２１０、２３０℃、２．１６ｋｇ荷重）３０ｇ／１０分、エチレン含有量３．４ｗｔ％（日本ポリプロ（株）社製ノバテックＭＸ０３ＥＱ）
（ａ−２）プロピレン単独重合体：ＭＦＲ（ＪＩＳ  Ｋ７２１０、２３０℃、２．１６ｋｇ荷重）１１ｇ／１０分、立体規則性９７％（日本ポリプロ（株）社製ノバテックＭＡ３）
（ａ−３）メタロセン系エチレン−プロピレンランダム共重合体：ＭＦＲ（ＪＩＳ  Ｋ７２１０、２３０℃、２．１６ｋｇ荷重）３０ｇ／１０分、エチレン含有量０．７ｗｔ％（日本ポリプロ（株）社製ウインテックＷＭＧ０３Ｐ）
【００８０】
ポリエチレン（ｂ）
（ｂ−１）メタロセン系ポリエチレン：密度（ＪＩＳ  Ｋ７１１２）０．８９８ｇ／ｃｍ３、ＭＦＲ（ＪＩＳ  Ｋ７２１０，１９０℃、２．１６ｋｇ荷重）２．２ｇ／１０分、（Ｍｗ／Ｍｎ）２．２。（日本ポリエチレン（株）社製カーネルＫＦ２６２）
（ｂ−２）メタロセン系ポリエチレン：密度（ＪＩＳ  Ｋ７１１２）０．９０５ｇ／ｃｍ３、ＭＦＲ（ＪＩＳ  Ｋ７２１０、１９０℃、２．１６ｋｇ荷重）１２ｇ／１０分、（Ｍｗ／Ｍｎ）２．２。（日本ポリエチレン（株）社製カーネルＫＳ５７１）
（ｂ−３）メタロセン系ポリエチレン：密度（ＪＩＳ  Ｋ７１１２）０．８８５ｇ／ｃｍ３、ＭＦＲ（ＪＩＳ  Ｋ７２１０、１９０℃、２．１６ｋｇ荷重）３２ｇ／１０分、（Ｍｗ／Ｍｎ）２．２。（日本ポリエチレン（株）社製カーネルＫＪ６５０T）
（ｂ−４）メタロセン系ポリエチレン：密度（ＪＩＳ  Ｋ７１１２）０．９１３ｇ／ｃｍ３、ＭＦＲ（ＪＩＳ  Ｋ７２１０、１９０℃、２．１６ｋｇ荷重）２．４ｇ／１０分、（Ｍｗ／Ｍｎ）２．２。（日本ポリエチレン（株）社製カーネルＫＦ２７１）
（ｂ−５）メタロセン系ポリエチレン：密度（ＪＩＳ  Ｋ７１１２）０．８７７ｇ／ｃｍ３、ＭＦＲ（ＪＩＳ  Ｋ７２１０、１９０℃、２．１６ｋｇ荷重）３．７ｇ／１０分、（Ｍｗ／Ｍｎ）２．２。（日本ポリエチレン（株）社製カーネルＫＳ３４１Ｔ）
（ｂ−６）メタロセン系ポリエチレン：密度（ＪＩＳ  Ｋ７１１２）０．９０６ｇ／ｃｍ３、ＭＦＲ（ＪＩＳ  Ｋ７２１０、１９０℃、２．１６ｋｇ荷重）１ｇ／１０分、（Ｍｗ／Ｍｎ）２．２。（日本ポリエチレン（株）社製ハーモレックスＮＦ３２４）
（ｂ−７）メタロセン系ポリエチレン：密度（ＪＩＳ  Ｋ７１１２）０．８８０ｇ／ｃｍ３、ＭＦＲ（ＪＩＳ  Ｋ７２１０、１９０℃、２．１６ｋｇ荷重）５０ｇ／１０分、（Ｍｗ／Ｍｎ）２．２。（日本ポリエチレン（株）社製カーネルＫＪ７４０Ｔ）
（ｂ−８）メタロセン系ポリエチレン：密度（ＪＩＳ  Ｋ７１１２）０．９２１ｇ／ｃｍ３、ＭＦＲ（ＪＩＳ  Ｋ７２１０、１９０℃、２．１６ｋｇ荷重）２．５ｇ／１０分、（Ｍｗ／Ｍｎ）２．２。（日本ポリエチレン（株）社製カーネルＫＦ２８３）
（ｂ−９）メタロセン系ポリエチレン：密度（ＪＩＳ  Ｋ７１１２）０．８７０ｇ／ｃｍ３、ＭＦＲ（ＪＩＳ  Ｋ７２１０、１９０℃、２．１６ｋｇ荷重）２．２ｇ／１０分、（Ｍｗ／Ｍｎ）２．２。（日本ポリエチレン（株）社製カーネルＫＳ３３０Ｔ）
【００８１】
（Ａ−１）ミラッドＮＸ８０００：（ＮＸ８０００；ミリケン・アンド・カンパニー社製）：造核剤（Ａ）相当品：下記化学構造式（３）
【化３】
2010248425.tif 000009
（Ａ−２）アデカスタブＮＡ２１（（株）ＡＤＥＫＡ社製）：有機リン酸金属塩化合物系透明化核剤：本発明範囲外の透明化造核剤
（Ａ−３）ゲルオールＭＤ（新日本理化（株）社製）：ジメチルベンジリデンソルビトール系透明化核剤：本発明範囲外の透明化造核剤
【００８２】
（Ｂ−１）ヒンダードフェノール系酸化防止剤：イルガノックス１０１０（ＩＲ１０１０；チバ社製）。テトラキス［メチレン−３−（３’，５’−ジ−ｔ−ブチル−４’−ヒドロキシルフェニル）プロピオネート］メタン。
（Ｂ−２）リン系酸化防止剤：イルガフォス１６８（ＩＦ１６８；チバ社製）。トリス（２，４−ジ−ｔｅｒｔ−ブチルフェノール）フォスファイト。
（Ｂ−３）ヒンダードアミン系酸化防止剤：コハク酸ジメチル・１−（２−ヒドロキシエチル）−４−ヒドロキシ−２，２，６，６−テトラメチルピペリジン重縮合物
（Ｂ−４）ヒドロキシルアミン系酸化防止剤：イルガスタブＦＳ０４２（ＦＳ０４２；チバ社製）：Ｎ、Ｎ−ジオクタデシルハイドロキシアミン。
（Ｂ−５）ステアリン酸カルシウム（ＣＡＳＴ；日本油脂（株）社製）
（Ｂ−６）シリコーンオイル：Ｄｏｗｃｏｒｎｉｎｇ３６０Ｍｅｄｉｃａｌ  Ｆｌｕｉｄ（シリコーン）−１００（東レ・ダウコーニング（株）社製）
【００８３】
［実施例１〜１１、比較例１〜８、参考例１〜４］
重合体および添加剤を表１に記載の配合割合（重量部）で準備し、スーパーミキサーでドライブレンドした後、３５ミリ径の２軸押出機を用いて溶融混練した。ダイ出口部温度２２０℃でダイから押し出しペレット化した。得られたペレットを射出成形機により、樹脂温度２５０℃、射出圧力９００ｋｇ／ｃｍ２及び金型温度４０℃で射出成形し、試験片を作成した。得られた試験片を用い、物性を測定した。それらの評価結果を表１に示す。
【００８４】
【表１】
2010248425.tif 000010
【００８５】
表１から明らかなように、実施例１は、エチレン−プロピレンランダム共重合体（ａ−１）にポリエチレン（ｂ−１）を配合した本発明範囲内のプロピレン系樹脂組成物であり、透明性、低臭気性、機械物性のバランスも優れ、かつ透析型人工腎臓装置の関連部材への適合性を有していることがわかる。
実施例２は、プロピレン系単独重合体（ａ−２）にポリエチレン（ｂ−１）を配合した本発明範囲内のプロピレン系樹脂組成物であり、剛性と耐熱性が極めて向上し、かつ透析型人工腎臓装置の関連部材への適合性を有していることがわかる。
実施例３は、実施例１で用いたエチレン−プロピレンランダム共重合体（ａ−１）に対し、ポポリエチレン（ｂ−１）を多量に配合した本発明範囲内のプロピレン系樹脂組成物であり、極めて優れた耐衝撃性を有する成形品が得られることがわかる。
実施例４は、実施例１で用いたエチレン−プロピレンランダム共重合体（ａ−１）に対し、ポリエチレン（ｂ−２）を配合したＭＦＲ比が０．５５である本発明範囲内のプロピレン系樹脂組成物であり、透明性が極めて良好な成形品を得られることがわかる。
実施例５は、実施例１で用いたエチレン−プロピレンランダム共重合体（ａ−１）に対し、ポリエチレン（ｂ−３）を配合したＭＦＲ比が１．０７である本発明範囲内のプロピレン系樹脂組成物であり、優れた耐衝撃性を有する成形品が得られることがわかる。
実施例６は、実施例１で用いたエチレン−プロピレンランダム共重合体（ａ−１）に対し、密度が０．９１３ｇ／ｃｍ３のポリエチレン（ｂ−４）を配合した本発明範囲内のプロピレン系樹脂組成物であり、優れた耐衝撃性を有する成形品が得られることがわかる。
実施例７は、実施例１で用いたエチレン−プロピレンランダム共重合体（ａ−１）に対し、密度が０．８７７ｇ／ｃｍ３のポリエチレン（ｂ−５）を配合した本発明範囲内のプロピレン系樹脂組成物であり、優れた耐衝撃性を有する成形品が得られることがわかる。
実施例８と９は、実施例４で用いたプロピレン系樹脂組成物において、酸化防止剤としてヒンダートフェノールが配合されていない本発明範囲内のプロピレン系樹脂組成物である。
実施例８は、酸化防止剤をヒンダートフェノールからヒンダートアミンに変更した配合であり、酸化防止剤をヒンダートアミンにしても透明性や機械物性の優れたものが得られていることがわかる。
また、実施例９は、実施例８の酸化防止剤の組み合わせにヒドロキシルアミンを追加した配合であり、酸化防止剤にヒドロキシルアミンを組み合わせても透明性や機械物性の優れたものが得られていることがわかる。
実施例１０は、実施例４で用いたプロピレン系樹脂組成物において、滑剤であるシリコーンオイルを追加した配合であり、この程度の量のシリコーンオイルの追加ならば透明性や機械物性が損なわれず、優れたものが得られるということがわかる。
実施例１１は、メタロセン系エチレン−プロピレンランダム共重合体（ａ−３）に対し、ポリエチレン（ｂ−２）を配合したＭＦＲ比が０．５５である本発明範囲内のプロピレン系樹脂組成物であり、機械物性と耐衝撃性のバランスに優れ、かつ耐熱性と透明性が極めて良好な透析型人工腎臓装置の関連部材への適合性を有する成形品を得られることがわかる。
【００８６】
一方、比較例１は、実施例４で用いたエチレン−プロピレンランダム共重合体（ａ−１）に対し、ＭＦＲ比が０．０３となるポリエチレン（ｂ−６）を配合した本発明範囲外のプロピレン系樹脂組成物であり、比較例２は、実施例４で用いたエチレン−プロピレンランダム共重合体（ａ−１）に対し、ＭＦＲ比が１．６７となるポリエチレン（ｂ−７）を配合した本発明範囲外のプロピレン系樹脂組成物である。用いるプロピレン系重合体（ａ）とポリエチレン（ｂ）のＭＦＲ比が本発明範囲を外れるほど透明性の悪化が激しくなることがわかる。
比較例３〜５は、プロピレン系重合体にポリエチレンが配合されていない本発明範囲外のプロピレン系樹脂組成物である。
比較例３はエチレン−プロピレンランダム共重合体（ａ−１）に改質剤（Ａ−１）を配合したものであり、透明性には優れるが放射線照射後の耐衝撃性が著しく低下していることがわかる。
比較例４はプロピレン単独重合体（ａ−２）に改質剤（Ａ−１）を配合したものであり、放射線照射後の耐衝撃性が著しく低下していることがわかる。
比較例５はメタロセン系エチレン−プロピレンランダム共重合体（ａ−３）に改質剤（Ａ−１）を配合したものであり、放射線照射後の耐衝撃性が著しく低下していることがわかる。
比較例６〜８は、本発明で用いられる造核剤（Ａ）が配合されていない本発明範囲外のプロピレン系樹脂組成物である。比較例６は造核剤（Ａ）が配合されていないプロピレン系樹脂組成物であり造核剤（Ａ）を配合しないと透明性が極めて劣ることがわかる。比較例７は、造核剤（Ａ）の代わりに、一般的に好んで用いられている造核剤であるゲルオールＭＤを用いたものであるが、臭気が悪く、また実施例１と比較すると透明性が劣ることが分かる。比較例８は造核剤（Ａ）の代わりに、ゲルオールＭＤと同様に一般に好んで用いられている造核剤であるアデカスタブＮＡ２１を用いたもので、実施例１と比較すると透明性が劣ることが分かる。
比較例９は、実施例１で用いたエチレン−プロピレンランダム共重合体（ａ−１）に対し、ポリエチレン（ｂ−１）を過剰に配合したプロピレン系樹脂組成物であり、過剰にポリエチレン（ｂ）を配合すると、耐衝撃性が向上することがわかる。しかし、その反面、曲げ弾性率が７００未満になり剛性がきわめて低下し、十分な機械的強度を得られないことがわかる
参考例１は、実施例１で用いたエチレン−プロピレンランダム共重合体（ａ−１）に対し、密度が０．９２１ｇ／ｃｍ３のポリエチレン（ｂ−８）を配合したプロピレン系樹脂組成物であり、参考例２は、実施例１で用いたエチレン−プロピレンランダム共重合体（ａ−１）に対し、密度が０．８７０ｇ／ｃｍ３のポリエチレン（ｂ−９）を配合したプロピレン系樹脂組成物である。用いるプロピレン系重合体（ａ）との密度差が大きくなるほど透明性の悪化が激しくなることがわかる。
【産業上の利用可能性】
【００８７】
本発明の医療用成形品は、透析型人工腎臓装置承認基準のうち、透析液供給部及び透析液回路の品質及び試験法  １（２）を満足し、かつ、耐衝撃性、透明性、成形性に優れたものであることがわかる。また、本発明の医療用成形品は、放射線滅菌処理が行われているが、滅菌処理による物性低下が少ない。さらに、ダイアライザーの外筒やヘッダーに関しては、その優れた透明性から、使用時の内部状態を外部からはっきりと観察することができ、溶出特性にも優れていることから、人工透析用として、安心して実用することができる。
【符号の説明】
【００８８】
１  透析を受ける人の腕
２  チューブ
３  血液ポンプ
４  エアートラップ
５  ダイアライザー
６  コンソール
７  血液流入口（キャップあり）
８  血液流出口（キャップあり）
９  透析液流入口（キャップあり）
１０  透析液流出口（キャップあり）
１１  ホローファイバー
１２  ダイアライザーの外筒
１３  ダイアライザーのヘッダー
【先行技術文献】
【特許文献】
【００８９】
【特許文献１】特開２００８−２５５３２５
【特許文献２】特開２００２−２１９１６９号公報
【特許文献３】国際公開９９／６４５０６号パンフレット
【図１】
2010248425.tif 000013
【図２】
2010248425.tif 000014